"顔料と、光重合性成分と、光重合開始剤と、を含有し、前記光重合性成分が、ヒドロキシル基を有しない光重合性化合物から構成される、導光板用紫外線硬化型インクジェットインク。前記光重合性成分が、ヒドロキシル基を有しない脂肪族ウレタンメタアクリレートを含む、請求項1に記載の導光板用紫外線硬化型インクジェットインク。前記脂肪族ウレタンメタアクリレートのガラス転移温度が40°C以上である、請求項2に記載の導光板用紫外線硬化型インクジェットインク。前記光重合性成分が、光重合性モノマー及び光重合性オリゴマーを含む、請求項1~3のいずれか一項に記載の導光板用紫外線硬化型インクジェットインク。前記顔料が、炭酸カルシウム粒子、硫酸バリウム粒子及び二酸化チタン粒子からなる群より選ばれる少なくとも1種の無機酸化物粒子を含み、前記顔料の累積50粒子径D50が200~1000nmである、請求項1~4のいずれか一項に記載の導光板用紫外線硬化型インクジェットインク。請求項1~5のいずれか一項に記載のインクジェットインクを、インクジェット印刷により透光性樹脂シートの表面にパターン印刷する工程と、パターン印刷された前記インクジェットインクを紫外線硬化して反射ドットを形成させる工程と、を備える、導光板の製造方法。透光性樹脂シート及び該透光性樹脂シート上に設けられた反射ドットを備え、請求項6に記載の製造方法によって得ることのできる導光板。前記反射ドットの最大厚さが20μm以下であり、前記反射ドット及び前記透光性樹脂シートを透過する光の分光透過率測定に基づいて求められるイエローインデックスが10以下である、請求項7に記載の導光板。前記透光性樹脂シートがポリメチルメタクリレート樹脂シートである、請求項7又は8に記載の導光板。請求項7~9のいずれか一項に記載の導光板と、前記導光板の端面に光を供給する光源と、を備える面光源装置。請求項10に記載の面光源装置と、前記面光源装置の出射面と対向して配置された透過型画像表示部と、を具備する透過型画像表示装置。しかし、インクジェット印刷により形成された反射ドットを有する導光板を画像表示装置に組み込んだときに、反射ドットの形状が乱れて、設計通りのパターンを維持できない場合があった。そこで、本発明は、面光源装置に用いられる導光板の反射ドットをインクジェット印刷により形成する場合において、導光板の反射ドットの形状の乱れを抑制することにある。本発明は、顔料と、光重合性成分と、光重合開始剤と、を含有する導光板用紫外線硬化型インクジェットインクに関する。本発明に係るインクジェットインクにおいて、光重合性成分は、ヒドロキシル基を有しない光重合性化合物から構成される。導光板の輸送、及び表示装置への組み込みのような導光板の取り扱いの際に、導光板の表面に埃等の汚れが付着することがある。この汚れを簡便に除去する方法として、アルコールを染み込ませた布等により導光板表面を拭き取ることがある。このアルコールによる拭き取りの際に、反射ドットがアルコールの影響を受けるため、反射ドットの形状が乱れることがある。上記本発明に係るインクジェットインクによって形成された反射ドットは、アルコールに対する耐性が高く、その結果、導光板の反射ドットの形状の乱れを顕著に抑制することができる。光重合性成分は、ヒドロキシル基を有しない脂肪族ウレタンメタアクリレートを含むことが好ましい。インクが脂肪族ウレタンメタアクリレートを含有することにより、密着強度、硬度及び耐磨耗性の高い反射ドットを形成することができる。同様の観点から、脂肪族ウレタンメタアクリレートのガラス転移温度が40°C以上であることがより好ましい。光重合性成分は、光重合性モノマー及び光重合性オリゴマーを含むことが好ましい。これにより、密着強度、硬度及び耐磨耗性の高い反射ドットを形成することができる。顔料が炭酸カルシウム粒子、硫酸バリウム粒子及び二酸化チタン粒子からなる群より選ばれる少なくとも1種の無機酸化物粒子を含み、顔料の累積50粒子径D50が200~1000nmであることが好ましい。これにより、顔料の使用量を低く維持しながら、十分な光拡散性能及び反射性能を確保することができる。さらに、面光源装置から供給される光をより自然な色調のものとすることができる。加えて、面内での色ムラ抑制に関しても優れた効果が得られる。別の側面において、本発明は、上記本発明に係るインクジェットインクを、インクジェット印刷により透光性樹脂シートの表面にパターン印刷する工程と、パターン印刷されたインクジェットインクを紫外線硬化して反射ドットを形成させる工程と、を備える、導光板の製造方法に関する。本発明に係る製造方法によれば、自然な色調の光を供給することが可能な導光板を得ることができる。また、インクジェット印刷とこれに続く紫外線硬化とを組み合わせることにより、インクを無駄なく利用することができ、より高い生産性が得られる。更に別の側面において、本発明は、透光性樹脂シート及び該透光性樹脂シート上に設けられた反射ドットを備える導光板に関する。本発明に係る導光板は、本発明に係る製造方法によって得ることのできる導光板である。更に別の側面において、本発明は、本発明に係る導光板と、導光板の端面に光を供給する光源と、を備える面光源装置に関する。更に、本発明は、この面光源装置と、面光源装置の出射面と対向して配置された透過型画像表示部と、を具備する透過型画像表示装置にも関する。本発明に係る導光板、面光源装置によれば、導光板の反射ドットの形状の乱れを抑制することができる。また、本発明に係る透過型画像表示装置によれば、大画面化したときの製造コストをインクジェット印刷の採用により抑制しながら、自然な色調の面光源に基づく高品位の画質の画像を表示することができる。本発明によれば、面光源装置に用いられる導光板の反射ドットをインクジェット印刷により形成する場合において、導光板の反射ドットの形状の乱れを抑制することができる。また、硬度が高く、優れた耐久性を有する反射ドットを形成することができる。加えて、黄色への着色等を防止して自然な色調の光を供給できる点でも、本発明によれば優れた効果が奏され得る。以下、本発明の好適な実施形態について詳細に説明する。ただし、本発明は以下の実施形態に限定されるものではない。図1は、面光源装置を備える透過型画像表示装置の一実施形態を示す断面図である。図1に示す透過型画像表示装置100は、面光源装置20と、透過型画像表示部30とから主として構成される。面光源装置20は、透光性樹脂シート11を有する導光板1と、透光性樹脂シート11の端面S3に沿って設けられた光源3とを備えるエッジライト型面光源装置である。透光性樹脂シート11は出射面S1及びその反対側の背面S2を有しており、導光板1は、背面S2側に設けられた反射ドット12を更に有している。透過型画像表示部30は、導光板1の出射面S1側において導光板1と対向配置されている。透過型画像表示部30は、例えば、液晶セルを有する液晶表示部である。光源3から照射された光は、端面S3から透光性樹脂シート11に入射する。透光性樹脂シート11に入射した光は、反射ドット12において乱反射することにより、主として出射面S1から出射される。出射面S1から出射した光は透過型画像表示部30に供給される。均一な面状の光が効率的に出射面S1から出射されるように、反射ドット12のパターンが調整される。隣り合う反射ドット12同士は、互いに分離していてもよいし、連結していてもよい。透光性樹脂シート11は、ポリメタアクリル酸アルキル樹脂シート、ポリスチレンシート又はポリカーボネート系樹脂シートであることが好ましく、これらのなかでも、ポリメチルメタクリレート樹脂シートPMMA樹脂シートが好ましい。透光性樹脂シート11は拡散粒子を含んでいてもよい。透光性樹脂シート11の反射ドット12が形成される表面背面S2とは反対側の表面出射面S1は、本実施形態のように平坦面であってもよいが、凹凸形状を有していてもよい。なお、透光性樹脂シート11の厚みは1.0mm以上4.5mm以下であることが好ましい。反射ドット12の最大厚さは、好ましくは20μm以下、より好ましくは15μm以下である。反射ドット12及び透光性樹脂シート11を、出射面S1の垂線方向において透過する光の分光透過率測定に基づいて求められるイエローインデックスは、好ましくは10以下である。反射ドットを形成するために用いられたインクジェットインクを、透光性樹脂シートの片面全体に印刷し、印刷されたインクを硬化させて反射ドットと同等の厚さの反射膜を有する測定用サンプルを得、これを用いて上記イエローインデックスを測定することができる。10以下のイエローインデックスは、例えば、PMMA樹脂シートと、後述するインクジェットインクとの組み合わせにより容易に達成することができる。イエローインデックスの測定方法の詳細は後述する実施例において説明される。光源3は、冷陰極蛍光ランプCCFL等の線状光源であってもよいが、LED等の点状光源であることが好ましい。この場合、透光性樹脂シート11の矩形の主面を構成する4辺のうち少なくとも1辺に沿って、複数の点状光源が配列される。後述のインクジェットインクにより形成される反射ドットとLEDとを組み合わせることが、自然な色調の光を得るために特に有利である。図2は、導光板の製造方法の一実施形態を示す斜視図である。図2に示す導光板の製造装置200は、透光性樹脂シート11を搬送する搬送手段40と、インクジェットヘッド5と、UVランプ7と、検査装置9とから構成される。インクジェットヘッド5、UVランプ7及び検査装置9は、透光性樹脂シートの移動方向Aにおいて上流側からこの順に配置される。透光性樹脂シート11は、搬送手段40によって、方向Aに沿って連続的又は間欠的に搬送される。透光性樹脂シート11は、製造される導光板のサイズに合わせて予め裁断されていてもよいし、長尺の透光性樹脂シート11上に反射ドット12を形成させ、その後透光性樹脂シート11を裁断してもよい。本実施形態における搬送手段40はテーブルシャトルであるが、搬送手段はこれに限られるものではなく、例えばベルトコンベア、コロ、又はエア浮上移送であってもよい。透光性樹脂シート11の表面に、支持部41に支持されたインクジェットヘッド5により液滴状のインクジェットインクがドット状にパターン印刷される。このとき、印刷されたインクから形成された複数のドットは、互いに分離していてもよいし、連結していてもよい。インクジェットヘッド5は、透光性樹脂シート11の表面における反射ドットが形成される領域の幅方向Aに対して垂直な方向全体にわたって、透光性樹脂シート11の背面S2と対向して配列固定された1列又は2列以上の複数のノズルを有している。これら複数のノズルからインクジェット方式により吐出された液滴状のインクが、透光性樹脂シート11の幅方向全体において同時に一括して印刷される。好ましくは、透光性樹脂シート11を一定の速度で連続的に移動させながら、インクが印刷される。或いは、透光性樹脂シート11を停止した状態でインクを印刷することと、透光性樹脂シート11を次の印刷位置まで移動させてから停止することとを繰り返して、複数列のドットから構成されるパターンでインクを効率的に印刷することもできる。透光性樹脂シート11の移動速度は、インクが適切に印刷されるように調整される。本実施形態の場合、インクジェットヘッド5は、それぞれ複数のノズルを有する複数のユニットから構成される。これら複数のユニットは、透光性樹脂シート11が搬送される方向Aにおいて互いの端部が重なるように配置されている。場合により、透光性樹脂シートの表面における反射ドットが形成される領域の幅方向全体にわたって直列に配置された複数のノズルを有するインクジェットを用いてもよい。本実施形態の場合、インクジェットヘッド5の複数のノズルを固定した状態で、インクを透光性樹脂シート11の幅方向全体にわたって一括して印刷することができる。これにより、可動式のノズルを透光性樹脂シート11の幅方向に沿って移動させながらインクを順次印刷する場合と比較して、導光板の生産性が飛躍的に向上する。特に、透光性樹脂シートの短辺の長さが200mm以上1000mm以下であるような大型の導光板を製造する場合、本実施形態の方法による生産性向上の効果が大きい。さらに、インクジェット法によれば、例えば最大径が100μm以下であるような微少な反射ドットであっても、容易にかつ正確に形成することができる。透光性樹脂シートが薄い場合、出射面S1側から反射ドットが透けて見える可能性があるが、反射ドットを小さくすることによりこれを防ぐことができる。また、複数のノズルから供給されたインクがつなぎ合わされて、大きな反射ドットを形成することも可能である。インクジェットヘッド5のノズルは、導管55を介してインク供給ユニット50と連結されている。インク供給ユニット50は、例えば、インクが収容されたインクタンクと、インクを送り出すためのポンプとを有している。複数の導管55が単一のインクタンクに連結されていてもよいし、複数のインクタンクにそれぞれ連結されていてもよい。反射ドット12を形成するためにインクジェット印刷に用いられるインクジェットインクは、顔料と、光重合性成分と、光重合開始剤とを含有する紫外線硬化型のインクである。顔料は、好ましくは炭酸カルシウム粒子、硫酸バリウム粒子及び二酸化チタン粒子からなる群より選ばれる少なくとも1種の無機酸化物粒子である。顔料の累積50粒子径D50は、好ましくは200~1000nm、より好ましくは250~800nm、更に好ましくは300~600nmである。累積50粒子径D50が200~1000nmの範囲内にある二酸化チタン粒子は、市販品から粒度分布に基づいて適宜選択することにより入手が可能である。顔料のインクにおける含有割合は、通常、インクの全体質量を基準として0.5~15.0質量程度である。いずれも顔料として無機物を利用したインクであり、インクの保存安定性、すなわち無機顔料の沈降性を考えた場合、3種の無機酸化物のうち一番比重が小さい炭酸カルシウムがインクとして望ましい。光重合性成分は、ビニル基等の光重合性官能基を有し、ヒドロキシル基を有しない光重合性モノマー及び/又は光重合性オリゴマーから構成される。ヒドロキシル基を有しない光重合性モノマーの含有割合は、好ましくは、インクの全体質量を基準として65~75質量である。ヒドロキシル基を有しない光重合性オリゴマーの含有割合は、好ましくは、インクの全体質量を基準として10~20質量である。ヒドロキシル基を有しない光重合性モノマーは、例えば、1,4-ブタンジオールジアクリレート例えば、サートマージャパン株製、SR213、1,6-ヘキサンジオールジアクリレート例えば、サートマージャパン株製、SR238F、1,3-ブチレンジアクリレート例えば、サートマージャパン株製、SR212、1,9-ノナンジオールジアクリレート例えば、新中村化学工業株製、A-NOD-N、及び、プロポキシ化2ネオペンチルグリコールジアクリレート例えば、サートマージャパン株製、SR9003から選ばれる。ヒドロキシル基を有しない光重合性オリゴマーは、好ましくは、脂肪族ウレタンメタアクリレート例えば、サートマージャパン株製、CN985B88、CN991を含む。脂肪族ウレタンメタアクリレートは、脂肪族ポリイソシアネートと脂肪族ポリオールとから形成されるポリウレタンオリゴマー鎖と、これに結合したアクリレート基又はメタクリレート基とを有する光重合性オリゴマーである。脂肪族ウレタンメタアクリレートのガラス転移温度は、好ましくは40°C以上である。インク中の光重合性成分は、ヒドロキシル基を有する光重合性化合物を実質的に含まないことが好ましいが、本発明の趣旨を逸脱しない範囲で、ヒドロキシル基を有する光重合性化合物を少量含むことはあり得る。その場合のドロキシル基を有する光重合性化合物の含有割合は、通常、インクの全体質量を基準として5質量以下である。光重合開始剤は、紫外線硬化型樹脂の分野において通常用いられているものから適宜選択することができる。光重合開始剤のインクにおける含有割合は、通常、0.5~10.0質量程度である。インクジェットインクは、本発明の趣旨を逸脱しない範囲で、顔料、光重合性成分及び光重合開始剤以外の成分を含有していてもよい。50±10°Cにおけるインクジェットインクの粘度は、好ましくは5.0~15.0mPas、より好ましくは8.0~12.0mPasである。インクジェットインクの粘度は、例えば、脂肪族ウレタンメタアクリレートの重量平均分子量及び/又は含有割合により調整することができる。脂肪族ウレタンメタアクリレートの重量平均分子量及び含有割合が大きくなると、インクの粘度が大きくなる傾向がある。25.0°Cにおけるインクジェットインクの表面張力は、好ましくは25.0~45.0mJ/m2、より好ましくは25.0~37.0mJ/m2である。インクジェットインクの表面張力は、例えば、シリコン系及びフッ素系等の界面活性剤をインクに配合することにより調整することができる。印刷されたインクは、支持部42に支持されたUVランプ7により、領域70において硬化される。これにより、硬化したインクからなる反射ドット12が形成される。その後、形成された反射ドット12の状態を、支持部43に支持された検査装置9によって検査する工程を経て、導光板1が得られる。導光板1は必要により所望のサイズに裁断される。本実施形態のように、インクジェットヘッドの下流側に設けられた検査装置により導光板が連続的に検査される必要は必ずしもなく、別途準備された検査装置によりオフラインで導光板を検査することもできる。あるいは、検査装置による導光板の検査が省略されることもあり得る。得られた導光板は、好ましくは、イソプロピルアルコール等のアルコールを染み込ませたウェスで表面を拭き取るといったアルコール洗浄の工程を経て、面光源装置及び画像表示装置の製造に用いられる。以下、実施例を挙げて本発明についてさらに具体的に説明する。ただし、本発明はこれら実施例に限定されるものではない。実施例1Al、Si及び有機物により表面処理された顔料としての二酸化チタン粒子石原産業株製、タイペークCR-95、ルチル型、TiO2率97を7.8質量と、光重合性オリゴマーとしての脂肪族ポリウレタンアクリレートサートマージャパン株製、CN985B88を14.6質量と、光重合性モノマーとしてのイソボルニルアクリレート共栄社化学株製、ライトアクリレートIBXA9.7質量及び1,4-ブタンジオールジアクリレートサートマージャパン株製、SR21358.2質量と、光重合開始剤としてのヒドロキシヘキシルフェニルエチルケトンBASFジャパン株製、イルガキュア1844.9質量及びフェニルビス2,4,6-トリメチルベンゾイルホスフィンオキシドBASFジャパン株製、イルガキュア8192.9質量と、4,4’-[1,10-ジオキソ-1,10-デカンジイル]ビスオキシビス[2,2,6,6,-テトラメチル]-1-ピペリジニルオキシBASFジャパン株、イルガスタブUV10を0.1質量と、顔料分散剤としての有機重合物日本ループリゾール株製、SOLSPERSE36000を1.8質量と含む混合物を、ビーズミル分散機によって処理し、顔料を分散させた。分散後の混合物から濾過により不純物を除去して、紫外線硬化型インクジェットインクを得た。顔料として用いた二酸化チタン粒子の累積50粒子径D50体積平均粒子径を、スペクトリス株製のマルバーンZetasizerNanoSを用いた動的光散乱法光子相関法により測定した。1g程度のインクをシクロヘキサノンに100倍に希釈させて、測定用の分散液を調製した。この分散液に対して、超音波洗浄機又はホモジナイザーを用いて超音波を10分間照射した。次いで、分散液をZetasizerNanoSのサンプル投入口に投入して、顔料の粒子径及び体積を測定した。D50は、全粒子の粒子径及び体積を測定し、小さい粒子径の粒子から順次体積を積算したときに、積算体積が全粒子の合計体積に対して50となる時点の粒子の粒子径である。顔料のD50は350nmであった。40°Cにおけるインクの粘度は8.7mPasであり、25°Cにおけるインクの表面張力は37.0mJ/m2であった。得られたインクを、50mm角、厚み4mmのPMMA樹脂シートの片方の表面全面にバーコータを用いて塗布し、塗布されたインクを紫外線照射により硬化させて、インクから形成された反射膜を有する分光透過率測定用の小片サンプルを得た。得られたサンプルの反射膜の厚みをデックタック東朋テクノロジー株製、LargeSampleProfierFP10を用いて測定したところ、4.5μmであった。紫外線の照射条件は以下の通りである。紫外線照射条件ランプ:メタルハライドランプ集光型、2本出力:120W/cm照射時間:0.5秒照射距離:焦点距離10mm実施例2顔料を二酸化チタン粒子から炭酸カルシウム粒子白石カルシウム株製、Brillant1500に代えたこと以外は実施例1と同様にして、紫外線硬化型インクジェットインクを得た。顔料のD50は685nmであった。40°Cにおけるインクの粘度は8.7mPasであり、25°Cにおけるインクの表面張力は37.0mJ/m2であった。得られたインクを用いて、実施例1と同様の操作により、インクから形成された反射膜を有する分光透過率測定用の小片サンプルを作製した。反射膜の厚さは4.5μmであった。実施例3顔料を二酸化チタン粒子から炭酸カルシウム粒子白石カルシウム株製、シルバーWに代えたこと以外は実施例1と同様にして、紫外線硬化型インクジェットインクを得た。顔料のD50は350nmであった。40°Cにおけるインクの粘度は8.7mPasであり、25°Cにおけるインクの表面張力は37.0mJ/m2であった。得られたインクを用いて、実施例1と同様の操作により、インクから形成された反射膜を有する分光透過率測定用の小片サンプルを作製した。反射膜の厚さは4.3μmであった。実施例4顔料を二酸化チタン粒子から硫酸バリウム粒子堺化学工業株製、沈降性硫酸バリウム100に代えたこと以外は実施例1と同様にして、紫外線硬化型インクジェットインクを得た。顔料のD50は324nmであった。40°Cにおけるインクの粘度は8.7mPasであり、25°Cにおけるインクの表面張力は37.0mJ/m2であった。得られたインクを用いて、実施例1と同様の操作により、インクから形成された反射膜を有する分光透過率測定用の小片サンプルを作製した。反射膜の厚さは4.2μmであった。比較例1光重合性オリゴマーとしてポリエステルアクリレート東亞合成株製、アロニックスM-7300K5.0質量と、光重合性モノマーとしての2-ヒドロキシ-3-フェノキシプロピルアクリレート東亜合成株製、M570018.8質量、ヒドロキシエチルアクリレート共栄社化学株製、ライトアクリレートHOA18.8質量及びイソボルニルアクリレート共栄社化学株製、ライトアクリレートIBXA39.9質量とを用いた。これ以外は実施例1と同様にして、紫外線硬化型インクジェットインクを得た。40°Cにおけるインクの粘度は9.9mPasであり、25°Cにおけるインクの表面張力は36.8mJ/m2であった。得られたインクを用いて、実施例1と同様の操作により、インクから形成された反射膜を有する分光透過率測定用の小片サンプルを作製した。反射膜の厚さは3.9μmであった。イエローインデックスYI測定実施例1及び比較例1において準備した分光透過率測定用の小片サンプルを透過する光の分光透過率を、積分球付き分光透過率計日立製作所製U-4100を用いて、波長300nmから800nmの範囲で測定した。測定結果から、イエローインデックスYIを求めた。表1に示されるように、実施例1によれば、比較例1と比較してより低いYIが得られており、色調改善の効果が確認された。導光板作製370mm×320mm×4mm厚のPMMA樹脂シートの片面の全域に、実施例1又は比較例1のインクを、インクジェット印刷によりパターン印刷した。印刷されたインクを紫外線照射により硬化させて反射ドットを形成させ、ドット状のパターンで形成された反射ドットを有する導光板を得た。反射ドットによる被覆率は50面積であった。更に、インクを重ねて印刷して、反射ドットによる被覆率が100面積のサンプルも作製した。耐アルコール性試験被覆率の異なる2水準のサンプルの反射ドットが形成されている面を、メタノールを浸み込ませたガーゼにより、500gfの荷重を加えながら200回ラビングした。ラビング後、反射ドットの輪郭が確認できるものをA、反射ドットの輪郭が確認できないものをCと、AとCの中間の状態のものをBと判定した。鉛筆硬度試験反射ドットが形成されている面の中で異なる部位に対して、鉛筆三菱社製Uniを用いて、荷重500gfで5回引っかき操作を行った。鉛筆の硬度を変えながら試験を繰り返し、5回中4回以上引っかき瑕及び/又は反射ドットの剥離が観察されなかったときの鉛筆の硬度のうち最も高い硬度を、その反射ドットの鉛筆硬度とした。これ以外の条件は、JISK5600-5-4に準拠して鉛筆硬度を測定した。表2に示されるように、光重合性成分がヒドロキシル基を有しない光重合性化合物のみから構成される実施例1のインクによれば、ヒドロキシル基を有する光重合性化合物を含む比較例1のインクと比較して、耐アルコール性が著しく顕著にされることが確認された。さらに、実施例1によれば、比較例1と比較して鉛筆硬度も高かった。"